(57)【特許請求の範囲】
【請求項１】
Ａ）結合剤（ａ）の使用により得られる、リグノセルロース含有粒子を含有する１層以上の中間層及び
Ｂ）結合剤（ｂ）の使用により得られる、リグノセルロース含有粒子を含有する１層以上の被覆層
からの多層リグノセルロース含有成形体であって、
この際、結合剤（ａ）は、（ａ１）ホルムアルデヒド樹脂及び（ａ２）少なくとも２個のイソシアネート基を有する有機イソシアネートからなる群から選択される；
この際、結合剤（ｂ）は、次の成分を含有する：
次の成分を含有する水性成分（Ｉ）：
（ｉ）次のモノマーから構成されているポリマーＡ：
ａ）少なくとも１種のエチレン系不飽和モノカルボン酸及び／又はジカルボン酸（１種以上のモノマーＡ１）７０〜１００質量％及び
ｂ）モノマーＡ１と異なっている少なくとも１種の他のエチレン系不飽和モノマー（１種以上のモノマーＡ２）０〜３０質量％、
（ｉｉ）ヒドロキシ、カルボン酸及びその誘導体、一級、二級及び三級アミン、エポキシ、アルデヒドの群から選択される少なくとも２個の官能基を有する任意の低分子架橋結合剤、
成分（ＩＩ）として、少なくとも２個のイソシアネート基を有する有機イソシアネート、
及び、次のモノマーから構成されている１種以上のポリマーＭを含有する水性分散液としての任意の成分（ＩＩＩ）：
ａ）少なくとも１つのエポキシド基及び／又は少なくとも１つのヒドロキシアルキル基を含有する、少なくとも１種のエチレン系不飽和モノマー（１種以上のモノマーＭ１）０〜５０質量％及び
ｂ）モノマーＭ１と異なっている少なくとも１種の他のエチレン系不飽和モノマー（１種以上のモノマーＭ２）５０〜１００質量％、
及び、成分（ＩＶ）としての任意の通例の添加剤、
及び、結合剤（ｂ）は、ホルムアルデヒド捕捉体を含有してよい、多層リグノセルロース含有成形体。
【請求項２】
結合剤（ｂ）は、低分子架橋結合剤（ｉｉ）を含有し、かつ成分（ＩＩＩ）を含有しない、請求項１に記載の多層リグノセルロース含有成形体。
【請求項３】
結合剤（ｂ）は、低分子架橋結合剤（ｉｉ）を含有しないが、成分（ＩＩＩ）を含有する、請求項１に記載の多層リグノセルロース含有成形体。
【請求項４】
結合剤（ｂ）は、低分子架橋結合剤（ｉｉ）も、成分（ＩＩＩ）も含有する、請求項１に記載の多層リグノセルロース含有成形体。
【請求項５】
結合剤（ｂ）は、ホルムアルデヒド捕捉体を含有する、請求項１から４までのいずれか１項に記載の多層リグノセルロース含有成形体。
【請求項６】
１層の中間層Ａ）及び２層の被覆層Ｂ）を有する３層である、請求項１から５までのいずれか１項に記載の多層リグノセルロース含有成形体。
【請求項７】
結合剤（ａ）はホルムアルデヒド樹脂（ａ１）だけである、請求項１から６までのいずれか１項に記載の多層リグノセルロース含有成形体。
【請求項８】
結合剤（ａ）は、少なくとも２個のイソシアネート基を有する有機イソシアネート（ａ２）だけである、請求項１から６までのいずれか１個に記載の多層リグノセルロース含有成形体。
【請求項９】
結合剤（ａ）は、各々純粋な非希釈物質の（ａ１）及び（ａ２）の合計に対して、成分（ａ１）を７０〜９９．９質量％の範囲で、及び成分（ａ２）を０．１〜３０質量％の範囲で含有する、請求項１から６までのいずれか１項に記載の多層リグノセルロース含有成形体。
【請求項１０】
結合剤（ｂ）は、各々純粋な非希釈物質の（Ｉ）及び（ＩＩ）の合計に対して、成分（Ｉ）を３０〜９０質量％の範囲で、及び成分（ＩＩ）を１０〜７０質量％の範囲で含有する、請求項１から９までのいずれか１項に記載の多層リグノセルロース含有成形体。
【請求項１１】
ボード状物の形の、請求項１から１０までのいずれか１項に記載の多層リグノセルロース含有成形体。
【請求項１２】
請求項１から１０までのいずれか１項に記載の多層リグノセルロース含有成形体の製造方法において、１層以上の中間層Ａ）のためのリグノセルロース粒子を結合剤（ａ）と接触させ、１層以上の被覆層Ｂ）のためのリグノセルロース粒子を結合剤（ｂ）と接触させ、所望の順序に従って互いに積層させ、かつ高められた温度で加圧する前記方法。
【請求項１３】
あらゆる種類の対象物の製造のための及び建築範囲における、請求項１から１１までのいずれか１項に記載の多層リグノセルロース含有成形体の使用。
【請求項１４】
家具及び家具部材、包装材料の製造のための、住宅建築における又は内装における又は自動車における、請求項１から１１までのいずれか１項に記載の多層リグノセルロース含有成形体の使用。
【発明の詳細な説明】
【技術分野】
【０００１】
本発明は、請求項に定義されているような多層リグノセルロース含有成形体に関する。
【０００２】
更に本発明は、多層リグノセルロース含有成形体の製法、及びあらゆる種類の対象物の製造のための及び建築範囲における、及び家具及び家具部分の、包装材料の製造のための、住宅建築における又は内装における又は自動車における多層リグノセルロース含有成形体の使用に関する。
【０００３】
リグノセルロースをベースとする材料は公知である。リグノセルロース含有物質の重要な例は、木材部分、例えば、木質層、木材細片、木材チップ又は木材繊維であり、この際、木材繊維は、場合により、木材繊維含有植物、例えば、亜麻、麻、ヒマワリ、キクイモ又はナタネから由来してもよい。そのような木材部分又は木材粒子の出発材料は、通例、間伐材、工業廃棄木材及び使用済木材及び木材繊維含有植物である。
【０００４】
所望のリグノセルロース含有物質、例えば、木材粒子への処理は、公知方法、例えば、M. Dunky, P. Niemt, Holzwerkstoffe und Leime, S. 91-156, Springer Verlag Heidelberg, 2002により行われる。
【０００５】
木材の場合にはリグノセルロースとして木質材料も挙げられる、リグノセルロース含有成形体は、経費的に有利で無垢材に対する資源保護的な選択であり、殊に家具建築において及び建築材料としてますます重要になってきている。木質材料の出発物質として、通例、異なった木材製の異なった強度の木質層、木材細片、木材チップ又は木材繊維が用いられる。そのような木材部分又は木材粒子は、高められた温度で、天然及び／又は合成の結合剤を用いて、及び場合により更なる添加剤の添加下に、ボード状物状又はストランド状の木質材料に圧縮される。そのようなリグノセルロース含有成形体又は木質材料の例は、中密度の繊維ボード（MDF）、木材チップ材料、例えば、チップボード及び粗チップボード（OSB、配向性ストランドボード）、合板、例えば、ベニヤ合板及び集成材である。
【０００６】
結合剤として、通例、ホルムアルデヒド含有結合剤、例えば、尿素ホルムアルデヒド樹脂又はメラミン含有尿素ホルムアルデヒド樹脂が使用される。樹脂は、ホルムアルデヒドと尿素及び／又はメラミンとの重縮合によって製造される。このようなホルムアルデヒド樹脂の使用により、完成した木質材料中に遊離ホルムアルデヒドが存在することになる。重縮合物の加水分解により、付加的なホルムアルデヒドが遊離され得る。木質材料中に含有される遊離ホルムアルデヒド及び木質材料の寿命中に加水分解によって遊離されるホルムアルデヒドは周囲に放出され得る。
【０００７】
ホルムアルデヒドは、一定の限度以上で、ヒトにおいて、アレルギー、皮膚刺激、気道刺激又は目刺激を引き起こし得る。従って、建築部分、特に内部範囲におけるホルムアルデヒド放出の軽減が重要な挑戦である。
【０００８】
公知技術水準から、木質材料からのホルムアルデヒド放出を軽減するための又は阻止するための次の手段が公知である：
−  少量のホルムアルデヒドを用いて製造されたアミノプラスト接着剤（-Leim）の使用
−  アミノプラスト接着剤用のホルムアルデヒド捕捉体、例えば、尿素及び／又はメラミンの使用
−  完成した木質材料の、いわゆるホルムアルデヒド捕捉体、例えば、アミン基含有化合物での後処理
【０００９】
しかし、このような手段はまだ完全には満足していない。少量のホルムアルデヒドを用いるアミノプラスト接着剤の製造又はアミノプラスト接着剤へのホルムアルデヒド捕捉体の添加により、接着剤は徐々に硬化し、このことは熱圧縮中の滞在時間を延長させ、そうして木質材料製造の経済性を悪化させる。
【００１０】
ＷＯ２０１０／０３１７１８A１（BASF SE）は、中間層及び被覆層からの多層リグノセルロース含有成形体を記載し、この中で、中間層の結合剤は、ホルムアルデヒド樹脂及び／又は有機イソシアネートであり、かつ被覆層の結合剤は、エチレン系不飽和カルボン酸と更なるエチレン系不飽和モノマーとの（コ）ポリマー及び一定の前提下にホルムアルデヒド捕捉体を含有する。ＷＯ２０１０／０３１７１８A１は、被覆層の結合剤の成分として、有機イソシアネートを明らかにしていない。
【００１１】
公知技術水準で記載された多層成形体は、機械的負荷容量（例えば、例中に挙げられた相応する試験規定による層の横引張強度、引剥強度）及び耐湿性（例えば、例中に挙げられた相応する試験規定又は試験規則に依る２４時間膨潤又は吸水）の点で未だ改善の余地を残す。
【００１２】
従って、本発明の課題は、公知技術水準で示された欠点を克服することであった。殊に、そのホルムアルデヒド放出が軽減され又は実際に存在すべきでない多層リグノセルロース含有成形体が示されるべきであって、かつその際、多層リグノセルロース含有成形体は、良好な機械特性を有するべきであった。
【００１３】
この課題は、
Ａ）結合剤（ａ）の使用により得られる、リグノセルロース含有粒子を含有する１層以上の中間層及び
Ｂ）結合剤（ｂ）の使用により得られる、リグノセルロース含有粒子を含有する１層以上の被覆層
からの多層リグノセルロース含有成形体によって解明され、
この際、結合剤（ａ）は、（ａ１）ホルムアルデヒド樹脂及び（ａ２）少なくとも２個のイソシアネート基を有する有機イソシアネートからなる群から選択される；
この際、結合剤（ｂ）は、次の成分を含有する：
次の成分を含有する水性成分（Ｉ）：
（ｉ）次のモノマーから構成されているポリマーＡ：
ａ）少なくとも１種のエチレン系不飽和モノカルボン酸及び／又はジカルボン酸（１種以上のモノマーＡ１）８０〜１００質量％及び
ｂ）モノマーＡ１と異なっている少なくとも１種の他のエチレン系不飽和モノマー（１種以上のモノマーＡ２）０〜２０質量％、
場合により、
（ｉｉ）ヒドロキシ、カルボン酸及びその誘導体、一級、二級及び三級アミン、エポキシ、アルデヒドの群から選択される少なくとも２個の官能基を有する低分子架橋結合剤、
成分（ＩＩ）として、少なくとも２個のイソシアネート基を有する有機イソシアネート、
及び場合により、次のモノマーから構成されている１種以上のポリマーＭを含有する水性分散液としての成分（ＩＩＩ）：
ａ）少なくとも１つのエポキシド基及び／又は少なくとも１つのヒドロキシアルキル基を含有する、少なくとも１種のエチレン系不飽和モノマー（１種以上のモノマーＭ１）０〜５０質量％及び
ｂ）モノマーＭ１と異なっている少なくとも１種の他のエチレン系不飽和モノマー（１種以上のモノマーＭ２）５０〜１００質量％）、
及び場合により、成分（ＩＶ）としての通例の添加剤、
及び場合により、結合剤（ｂ）は、ホルムアルデヒド捕捉体を含有する。
【００１４】
リグノセルロースの概念は当業者に公知である。リグノセルロースの重要な例は、木材、樹皮、コルク、バガス、藁、亜麻、竹、アルファ草（ハネガヤ）、籾殻、サイザル麻繊維及びココヤシ繊維である。この際、原料は、顆粒、ストランド、チップ、繊維又は粉末の形で存在してよい。リグノセルロース含有粒子の好適な例は、木材部分、例えば、木質層、木材細片、木材チップ、又は木材繊維であり、この際、木材繊維は、場合により、木材繊維含有植物、例えば、亜麻、麻、ヒマワリ、キクイモ又はナタネから由来してもよい。
【００１５】
リグノセルロース含有粒子として、木材粒子、亜麻粒子、殊に木材繊維又は木材チップ及び亜麻繊維又は亜麻チップが有利であり、後者は一般に亜麻剥屑として表示される。
【００１６】
前記のリグノセルロースは、前記の形で、当然、混合物として、例えば、木材繊維と亜麻繊維とを含む又は木材チップと亜麻剥屑とを含む混合物として使用されてもよい。
【００１７】
結合剤（ａ）は、ホルムアルデヒド樹脂、有利にアミノプラスト樹脂（ａ１）及び／又は少なくとも２個のイソシアネート基を有する有機イソシアネート（ａ２）を含有する。
【００１８】
結合剤（ａ）がアミノプラスト樹脂を含有する場合には、結合剤（ａ）は、通例、アミノプラストについて当業者に公知の一般に使用され、通例、硬化剤として表示される物質、例えば、硫酸アンモニウム又は硝酸アンモニウム又は無機又は有機酸、例えば、硫酸、蟻酸、又は酸生成物質、例えば、塩化アルミニウム、硫酸アルミニウムを、各々通例、少量で、例えば、結合剤（ａ）中のアミノプラスト樹脂の全量に対して、０．１質量％〜６質量％の範囲で含有する。
【００１９】
この場合には、ホルムアルデヒド樹脂として、少なくとも１個の、場合により部分的に有機基で置換されたカルバミド基（このカルバミド基はカルボキシアミド基とも称される）を有す化合物及びアルデヒド、有利にホルムアルデヒドからの重縮合生成物が解される；この樹脂はアミノプラスト樹脂とも称される。この際、更に、ホルムアルデヒド樹脂として、フェノールホルムアルデヒド樹脂（ＰＦ樹脂）が解される。
【００２０】
好適なホルムアルデヒド樹脂として、当業者に公知の、有利に木質材料の製造に公知の全てのホルムアルデヒド樹脂を使用することができる。このような樹脂及びその製造は、例えば、Ullmanns Enzyklopaedie der technischen Chemie, 4., 改訂及び増訂版、Verlag Chemie, 1973, 403-424頁、"Aminoplaste"及びUllmann's Encyklopedia of Industrial Chemistry, Vol. A2, VCH Verlagsgesellschaft, 1985, 115-141頁, "Amino Resins" 及びM. Dunky, P. Niemz, Holzwerkstoffe und Leime, Springer 2002, 251-259頁(UF-Harze)及び303-313頁（ＭＵＦ及び少量のメラミンを有するＵＦ、後者はメラミン強化ＵＦ樹脂（ＵＦｍ）とも称される）に記載されている。フェノールホルムアルデヒド樹脂（ＰＦ樹脂）も、好適なホルムアルデヒド樹脂である。
【００２１】
有利なホルムアルデヒド樹脂は、少なくとも１個の、また部分的に有機基で置換されたカルバミド基を有する化合物及びホルムアルデヒドからの重縮合生成物である。
【００２２】
特に有利なホルムアルデヒド樹脂は、尿素ホルムアルデヒド樹脂（ＵＦ樹脂）、メラミンホルムアルデヒド樹脂（ＭＦ樹脂）又はメラミン含有の尿素ホルムアルデヒド樹脂（ＭＵＦ樹脂及びＵＦｍ樹脂）及びメラミン尿素フェノールホルムアルデヒド樹脂（ＭＵＰＦ樹脂）である。
【００２３】
極めて特に有利なホルムアルデヒド樹脂は、尿素ホルムアルデヒド樹脂（ＵＦ樹脂）及びメラミンホルムアルデヒド樹脂（ＭＵＦ樹脂及びＵＦｍ樹脂）、例えば、Firma BASF SEのKaurit（登録商標）又はKauramin（登録商標）Leim-Typenである。
【００２４】
前記の慣例的な極めて高いホルムアルデヒド：アミノ基のモル比を有するホルムアルデヒド樹脂の他に、ホルムアルデヒド：アミノ基のより低いモル比を有するホルムアルデヒド樹脂を使用することもできる。
【００２５】
このような好適なホルムアルデヒド樹脂、殊にアミノプラスト樹脂は、少なくとも１個の、また部分的に有機基で置換されたアミノ基を有する化合物及びアルデヒドからの重縮合生成物であり、ここで、アルデヒド：場合により部分的に有機基で置換されたアミノ基のモル比は、０．３〜１．０、有利に０．３〜０．６、特に有利に０．４〜０．５の範囲である。
【００２６】
更なるこのような好適なホルムアルデヒド樹脂、殊にアミノプラスト樹脂は、少なくとも１個のアミノ基−ＮＨ２を有する化合物及びホルムアルデヒドからの重縮合生成物であり、ここで、ホルムアルデヒド：−ＮＨ２基のモル比は、０．３〜１．０、有利に０．３〜０．６、特に有利に０．４〜０．５の範囲である。
【００２７】
更なるこのような好適なホルムアルデヒド樹脂、殊にアミノプラスト樹脂は、尿素ホルムアルデヒド樹脂（ＵＦ樹脂）又はメラミン含有の尿素ホルムアルデヒド樹脂（ＭＵＦ樹脂及びＵＦｍ樹脂）であり、ここで、ホルムアルデヒド：−ＮＨ２基のモル比は、０．３〜１．０、有利に０．３〜０．６、特に有利に０．４〜０．５の範囲である。
【００２８】
更なるこのような好適なホルムアルデヒド樹脂、殊にアミノプラスト樹脂は、尿素ホルムアルデヒド樹脂（ＵＦ樹脂）であり、ここで、ホルムアルデヒド：−ＮＨ２基のモル比は、０．３〜１．０、有利に０．３〜０．６、特に有利に０．４〜０．５の範囲である。
【００２９】
前記の慣例的なかつホルムアルデヒドの少ないホルムアルデヒド樹脂、殊にアミノプラスト樹脂は、通例は液状で、大抵は液状の懸濁化剤中に懸濁して、有利に水性懸濁液中で使用されるが、固体としても使用され得る。
【００３０】
ホルムアルデヒド樹脂懸濁液、有利に水性懸濁液の固体含量は、通例、２５〜９０質量％、有利に５０〜７０質量％である。
【００３１】
水性懸濁液中のホルムアルデヒド樹脂の代表としてのアミノプラスト樹脂の固体含量は、例えば、Guenter Zeppenfeld, Dirk Grunwald, Klebstoffe in der Holz-und Moebelindustrie, 2.版, DRW-Verlag, 268頁により測定され得る。アミノプラスト接着剤の固体含量の測定のために、アミノプラスト接着剤１ｇを秤量皿中に正確に秤量して入れ、床に微分配し、かつ乾燥箱中１２０℃で２時間乾燥させる。デシケーター中で室温に調温した後に、残渣を秤量し、かつ秤量分の百分率として計算する。
【００３２】
アミノプラスト樹脂は、公知方法により（前記のUllmann-Literatur "Aminoplaste"及び"Amino Resins"及び前記の文献Dunky et al.参照）、カルバミド基含有化合物、有利に尿素及び／又はメラミンとアルデヒド、有利にホルムアルデヒドとを、カルバミド基：アルデヒドの所望のモル比で、溶剤として有利に水中で反応させることによって製造される。
【００３３】
アルデヒド、有利にホルムアルデヒド：場合により部分的に有機基で置換されたアミノ基の所望のモル比の調整は、−ＮＨ２基を有するモノマーを、比較的高い含量のホルムアルデヒドを有する既製の、有利に商業的なアミノプラスト樹脂へ添加することによって行うこともできる。ＮＨ２基を有するモノマーは、有利に尿素、メラミン、特に有利に尿素である。
【００３４】
結合剤（ａ）の任意成分（次から（ａ２）と称する）及び結合剤（ｂ）の必須成分（次から（ＩＩ）と称する）は、少なくとも２個のイソシアネート基を有する有機イソシアネートである。
【００３５】
好適な有機イソシアネート（ａ２）及び／又は（ＩＩ）として、当業者に公知の、有利に木質材料又はポリウレタンの製造に公知の、全ての有機イソシアネートを使用することができる。このような有機イソシアネート及びその製造及び使用は、例えば、Becker/Braun, Kunststoffe Handbuch, 3. 改訂版、第7巻、"Polyurethane", Hanser 1993, 17-21頁、76-88頁及び665-671頁に記載されている。
【００３６】
有利な有機イソシアネート（ａ２）及び／又は（ＩＩ）は、２〜１０、有利に２〜８個のモノマー単位及びモノマー１単位当たり平均して少なくとも１個のイソシアネート基を有するオリゴマーのイソシアネートである。
【００３７】
特に有利な有機イソシアネート（ａ２）及び／又は（ＩＩ）は、オリゴマーの有機イソシアネートＰＭＤＩ（"ポリマーのメチレンジフェニレンジイソシアネート"）であり、これは、ホルムアルデヒドとアニリンとの縮合及び縮合の際に生じる異性体及びオリゴマーのホスゲン化によって得られる（例えば、Becker/Braun, Kunststoffe Handbuch, 3. 改訂版、第7巻、"Polyurethane", Hanser 1993、18頁最終節-19頁、第二節及び76頁、第五節参照）。
【００３８】
有機イソシアネート（ａ２）及び／又は（ＩＩ）は、例えば、（ｉ）乳化剤、例えば、ポリエチレングリコール、接着剤、ポリビニルピロリドン、ポリアクリルアミドの添加により又は（ｉｉ）一官能性ポリエチレンオキソド誘導体での変性化によって又は燐酸又はスルホン酸の添加によって得られる、水性乳化可能な形で存在してもよい。
【００３９】
本発明の意において、極めて好適なＰＭＤＩ生成物（ａ２）及び／又は（ＩＩ）は、BASF SEのLUPRANAT（登録商標）型系列の製品、殊にBASF Polyurethanes GmbHのLUPRANAT（登録商標）M 20 FB又はBASF Polyurethanes GmbHのELASTAN（登録商標）型系列の水性乳化可能な形である。
【００４０】
前記の有機イソシアネートの混合物を使用することもでき、この際、混合比率は、目下の知識状況によって絶対的ではない。
【００４１】
結合剤（ａ）は、成分（ａ１）及び（ａ２）を全ての任意の混合比で又は単独でも含有することができる。
【００４２】
有利な１実施態様で、結合剤（ａ）は、成分（ａ１）、有利にアミノプラスト樹脂、特に有利にＵＦ樹脂及び／又はＭＵＦ樹脂及び／又はＵＦｍ樹脂だけを含有する。
【００４３】
もう１つの有利な実施態様で、結合剤（ａ）は成分（ａ２）、有利にＰＭＤＩだけを含有する。
【００４４】
もう１つの有利な実施態様で、結合剤（ａ）は、各々純粋な非希釈物質の（ａ１）及び（ａ２）の合計に対して、成分（ａ１）、有利にアミノプラスト、特に有利にＵＦ樹脂及び／又はＵＦｍ樹脂及び／又はＭＵＦ樹脂を７０〜９９．９質量％の範囲で、及び成分（ａ２）、有利にＰＭＤＩを０．１〜３０質量％の範囲で含有する。
【００４５】
極めて特に有利な１実施態様で、結合剤（ａ）は、各々純粋な非希釈物質の（ａ１）及び（ａ２）の合計に対して、ＵＦ樹脂を７０〜９９．９質量％の範囲で、かつＰＭＤＩを０．１〜３０質量％の範囲で含有する。
【００４６】
結合剤（ａ１）及び（ａ２）を、既に混合して使用することができるが、結合剤（ａ１）及び（ａ２）を、通例は先ず混合させずに、普通は別々の段階で、リグノセルロース含有粒子と接触させることもできる。
【００４７】
結合剤（ａ１）、有利にＵＦ樹脂の全量は、純粋な非希釈物質として、リグノセルロース含有粒子、有利に木材粒子の乾燥質量に対して、３〜５０質量％、有利に５〜１５質量％、特に有利に６〜１２質量％の範囲にある。
【００４８】
結合剤（ａ２）、有利にＰＭＤＩの全量は、純粋な非希釈物質として、リグノセルロース含有粒子、有利に木材粒子の乾燥質量に対して、０．５〜３０質量％、有利に１〜１０質量％、特に有利に２〜６質量％の範囲にある。
【００４９】
結合剤（ａ）が（ａ１）及び（ａ２）から組成する場合には、結合剤（ａ）の全量は、純粋な非希釈物質として、リグノセルロース含有粒子、有利に木材粒子の乾燥質量に対して、０．５〜３０質量％、有利に１〜１５質量％、特に有利に２〜１２質量％の範囲にある。
【００５０】
結合剤（ｂ）は、次の成分を含有する：
次の成分を含有する水性成分（Ｉ）：
（ｉ）次のモノマーから構成されているポリマーＡ：
ａ）少なくとも１種のエチレン系不飽和モノカルボン酸及び／又はジカルボン酸（１種以上のモノマーＡ１）７０〜１００質量％及び
ｂ）モノマーＡ１と異なっている少なくとも１種の他のエチレン系不飽和モノマー（１種以上のモノマーＡ２）０〜３０質量％、
場合により、
（ｉｉ）ヒドロキシ、カルボン酸及びその誘導体、一級、二級及び三級アミン、エポキシ、アルデヒドの群から選択される少なくとも２個の官能基を有する低分子架橋結合剤、
前記のように、成分（ＩＩ）として少なくとも２個のイソシアネート基を有する有機イソシアネート、
及び場合により、次のモノマーから構成されている１種以上のポリマーＭを含有する水性分散液としての成分（ＩＩＩ）：
ａ）少なくとも１個のエポキシド基及び／又は少なくとも１個のヒドロキシアルキル基を含有する少なくとも１種のエチレン系不飽和モノマー（１種以上のモノマーＭ１）０〜５０質量％、及び
ｂ）モノマーＭ１と異なっている少なくとも１種の他のエチレン系不飽和モノマー（１種以上のモノマーＭ２）５０〜１００質量％、
及び場合により、成分（ＩＶ）としての通例の添加剤、
及び場合により、結合剤（ｂ）は、ホルムアルデヒド捕捉体を含有する。
【００５１】
ポリマーＡは、次のモノマーから構成されている：
ａ）少なくとも１種のエチレン系不飽和モノカルボン酸及び／又はジカルボン酸（１種以上のモノマーＡ１）７０〜１００質量％及び
ｂ）モノマーＡ１と異なっている少なくとも１種の他のエチレン系不飽和モノマー（１種以上のモノマーＡ２）０〜３０質量％。
【００５２】
ポリマーＡの製造は当業者に周知であり、殊に、例えば、水中又は有機溶剤中でのラジカル的に重合開始される溶液重合によって行われる（例えば、A. Echte, Handbuch der Technischen Polymerchemie, Kapitel 6, VCH, Weinheim, 1993又はB. Vollmert, Grundriss der Makromolekularen Chemie, Band 1, E. Vollmert Verlag, Karlsruhe, 1988参照）。
【００５３】
モノマーＡ１として、殊に３〜６個のＣ原子を有するα，β−モノ−エチレン系不飽和モノカルボン酸及びジカルボン酸、その可能な無水物及びその水溶性塩、殊にそのアルカリ金属塩、例えば、アクリル酸、メタクリル酸、マレイン酸、フマル酸、イタコン酸、シトラコン酸、テトラヒドロフタル酸、又はその無水物、例えば、無水マレイン酸、及び前記の酸のナトリウム塩又はカリウム塩が該当する。アクリル酸、メタクリル酸及び／又は無水マレイン酸が特に有利であり、この際、アクリル酸及びアクリル酸及び無水マレイン酸又はアクリル酸及びマレイン酸を含む２成分組合せが殊に有利である。
【００５４】
１種以上のモノマーＡ２として、簡単な方法で、１種以上のモノマーＡ１とラジカル共重合可能なエチレン系不飽和化合物、例えば、エチレン、Ｃ３〜Ｃ２４α−オレフィン、例えば、プロペン、１−ヘキセン、１−オクテン、１−デセン；ビニル芳香族モノマー、例えば、スチロール、α−メチルスチロール、о−クロルスチロール又はビニル−トルオール；ビニルハロゲニド、例えば、ビニルクロリド又はビニリデンクロリド；ビニルアルコール及び１〜１８個のＣ原子を有するモノカルボン酸からのエステル、例えば、ビニルアセテート、ビニルプロピオネート、ビニル−ｎ−ブチレート、ビニルラウレート及びビニルステアレート；有利に３〜６個のＣ原子を有するα，β−モノエチレン系不飽和モノカルボン酸及びジカルボン酸、例えば、殊にアクリル酸、メタクリル酸、マレイン酸、フマル酸及びイタコン酸と、一般に１〜１２、有利に１〜８及び殊に１〜４個のＣ原子を有するアルカノールからのエステル、例えば、特にアクリル酸メチルエステル、アクリル酸エチルエステル、アクリル酸−ｎ−ブチルエステル、アクリル酸イソブチルエステル、アクリル酸ペンチルエステル、アクリル酸ヘキシルエステル、アクリル酸ヘプチルエステル、アクリル酸オクチルエステル、アクリル酸ノニルエステル、アクリル酸デシルエステル及びアクリル酸−２−エチルヘキシルエステル、及びメタクリル酸メチルエステル、メタクリル酸エチルエステル、メタクリル酸−ｎ−ブチルエステル、メタクリル酸イソブチルエステル、メタクリル酸ペンチルエステル、メタクリル酸ヘキシルエステル、メタクリル酸ヘプチルエステル、メタクリル酸オクチルエステル、メタクリル酸ノニルエステル、メタクリル酸デシルエステル及びメタクリル酸−２−エチルヘキシルエステル、フマル酸ジメチルエステル及びマレイン酸ジメチルエステル又はフマル酸−ジ−ｎ−ブチルエステル及びマレイン酸−ジ−ｎ−ブチルエステル；α，β−モノエチレン系不飽和カルボン酸のニトリル、例えば、アクリルニトリル、メタクリルニトリル、フマル酸ジニトリル、マレイン酸ジニトリル及びＣ４〜８共役ジエン、例えば、１，３−ブタジエン（ブタジエン）及びイソプレンが該当する。前記のモノマーは、通例、主モノマーを形成し、これは、モノマーＡ２の全量に対して、≧５０質量％、有利に≧８０質量％及び殊に有利に≧９０質量％の割合を合一し、又はむしろモノマーＡ２の全量を成す。全般に、これらのモノマーは、水中で標準条件（２０℃、１atm（絶対））で中庸〜僅少な溶解性を示すだけである。
【００５５】
当然、前記の条件下に高められた水溶性を有する更なるモノマーＡ２は、少なくとも１個のスルホン酸残基及び／又はその相応する陰イオンか、又は少なくとも１個のアミノ基、アミド基、ウレイド基又はＮ−複素環基及び／又はその窒素でプロトン化又はアルキル化されたアンモニウム誘導体を含有するモノマーである。例として、アクリルアミド及びメタクリルアミド；更にビニルスルホン酸、２−アクリルアミド−２−メチルプロパン−スルホン酸、スチロールスルホン酸及びその水溶性塩及びＮ−ビニルピロリドン；２−ビニルピリジン、４−ビニルピリジン；２−ビニルイミダゾール；２−（Ｎ，Ｎ−ジメチルアミノ）エチルアクリレート、２−（Ｎ，Ｎ−ジメチルアミノ）エチルメタクリレート、２−（Ｎ，Ｎ−ジエチルアミノ）エチルアクリレート、２−（Ｎ，Ｎ−ジエチルアミノ）エチルメタクリレート、２−（Ｎ−ｔ−ブチルアミノ）エチルメタクリレート、Ｎ−（３−Ｎ’，Ｎ’−ジメチルアミノプロピル）メタクリルアミド及び２−（１−イミダゾリン−２−オニル）エチルメタクリレートが挙げられる。
【００５６】
前記の水溶性モノマーＡ２は、通例、変性化モノマーとしてだけで、モノマーＡ２の全量に対して、≦１０質量％、有利に≦５質量％及び殊に有利に≦３質量％の量で含有される。
【００５７】
通常、ポリマーマトリックスの被膜の内部強度を高める更なるモノマーＡ２は、通例、少なくとも１個のエポキシ基、ヒドロキシ基、Ｎ−メチロール基又はカルボニル基、又は少なくとも２個の非共役エチレン系不飽和二重結合を有する。その例は、２個のビニル基を有するモノマー、２個のビニリデン基を有するモノマー及び２個のアルケニル基を有するモノマーである。この際、２価のアルコールとα，β−モノエチレン系不飽和モノカルボン酸（その内で、アクリル酸及びメタクリル酸が有利である）とのジエステルが特に有利である。このような２個の非共役エチレン系不飽和二重結合を有するモノマーの例は、アルキレングリコールジアクリレート及びアルキレングリコールジメタクリレート、例えば、エチレングリコールジアクリレート、１，２−プロピレングリコールジアクリレート、１，３−プロピレングリコールジアクリレート、１，３−ブチレングリコールジアクリレート、１，４−ブチレングリコールジアクリレート及びエチレングリコールジメタクリレート、１，２−プロピレングリコールジメタクリレート、１，３−プロピレングリコールジメタクリレート、１，３−ブチレングリコールジメタクリレート、１，４−ブチレングリコールジメタクリレート及びジビニルベンゾール、ビニルメタクリレート、ビニルアクリレート、アリルメタクリレート、アリルアクリレート、ジアリルマレエート、ジアリルフマレート、メチレンビスアクリルアミド、シクロペンタジエニルアクリレート、トリアリルシアヌレート又はトリアリルイソシアヌレートである。これに関連して、メタクリル酸−Ｃ１〜Ｃ８−ヒドロキシアルキルエステル及びアクリル酸−Ｃ１〜Ｃ８−ヒドロキシアルキルエステル、例えば、ｎ−ヒドロキシエチルアクリレート、ｎ−ヒドロキシプロピルアクリレート又はｎ−ヒドロキシブチルアクリレート及びｎ−ヒドロキシエチルメタクリレート、ｎ−ヒドロキシプロピルメタクリレート又はｎ−ヒドロキシブチルメタクリレート及び例えば、ジアセトンアクリルアミド及びアセチルアセトキシエチルアクリレート又はアセチルアセトキシエチルメタクリレートのような化合物も重要である。
【００５８】
前記の架橋結合モノマーＡ２は、各々モノマーＡ２の全量に対して、しばしば≦１０質量％の量で、しかし有利に≦５質量％の量で使用される。しかし、ポリマーＡの製造には、このような架橋結合モノマーＡ２を使用しないことが殊に有利である。
【００５９】
本発明により、ポリマーＡ中のモノマーＡ２の加入重合割合は、≦１０質量％又は≦５質量％であることが有利である。
【００６０】
ポリマーＡは、加入重合されるモノマーＡ２を含有しないことが殊に有利である。
【００６１】
有利なポリマーＡは、モノマーＡ１だけ、特に有利にアクリル酸６５〜１００質量％、極めて特に有利に７０〜９０質量％と、特に有利にマレイン酸又は無水マレイン酸０〜３５質量％、極めて特に有利に１０〜３０質量％とのラジカル重合開始溶液重合によって得られる。
【００６２】
ポリマーＡは、質量平均分子量Ｍｗを１０００ｇ／モル〜５０００００ｇ／モル、有利に１００００ｇ／モル〜３０００００ｇ／モル、特に有利に３００００ｇ／モル〜１２００００ｇ／モルの範囲で有することが有利である。
【００６３】
ポリマーＡの製造の際の質量平均分子量Ｍｗの調整は当業者に周知のことであり、ラジカル連鎖移動化合物、いわゆるラジカル連鎖調整剤が存在するラジカル重合開始水性溶液重合によって有利に行われる。質量平均分子量Ｍｗの測定も当業者に周知のことであり、例えば、ゲル透過クロマトグラフィーによって行われる。
【００６４】
ポリマーＡの好適な市販製品は、例えば、BASF SEのSokalan（登録商標）製品であり、これは、例えば、アクリル酸及び／又はマレイン酸をベースとしている。他の好適なポリマーは、ＷＯ９９／０２５９１Ａに記載されている。
【００６５】
場合により、成分（Ｉ）は、ヒドロキシ、カルボン酸及びその誘導体、一級、二級及び三級アミン、エポキシ、アルデヒドの群から選択される、少なくとも２個の官能基を有する低分子架橋結合剤（ｉｉ）を含有する。
【００６６】
好適なこのような架橋結合剤は、３０〜１００００ｇ／モルの範囲の（質量平均）分子量を有するそれである。例えば、次のものが挙げられる：アルカノールアミン、例えば、トリエタノールアミン；カルボン酸、例えば、クエン酸、酒石酸、ブタンテラカルボン酸；アルコール、例えば、グルコース、サッカロース又は他の糖、グリセリン、グリコール、ソルビトール、トリメチロールプロパン；エポキシド、例えば、ビスフェノール−Ａ又はビスフェノール−Ｆ及びそれをベースとする樹脂及び更にポリアルキレンオキシドグリシジルエーテル又はトリメチロールプロパントリグリシジルエーテル。本発明の有利な１実施態様で、使用される低分子架橋結合剤（ｉｉ）の分子量は、３０〜４０００ｇ／モルの範囲、特に有利に３０〜５００ｇ／モルの範囲にある。
【００６７】
ポリマーＭは、次のモノマーから構成されている：
ａ）少なくとも１個のエポキシド基及び／又は少なくとも１個のヒドロキシアルキル基含有する少なくとも１種のエチレン系不飽和モノマー（１種以上のモノマーＭ１）０〜５０質量％及び
ｂ）モノマーＭ１と異なっている少なくとも１種の他のエチレン系不飽和モノマー（１種以上のモノマーＭ２）５０〜１００質量％。
【００６８】
ポリマーＭは、相応するモノマーＭ１及び／又はＭ２の水性媒体中でのラジカル重合開始乳化重合によって得られる。ポリマーＭは単相又は多相で存在していてよく、コア／シェル構造を有し得る。
【００６９】
水性媒体中でのエチレン系不飽和モノマーのラジカル重合開始乳化重合の実施は、多様に以前から記載されていて、従って、当業者には十分公知である（例えば、次を参照：Emulsionspolymerisation in Encyclopedia of Polymer Science and Engineering, Vol.8, 659頁以降(1987);D. C. Blackley, in High Polymer Latices, Vol. 1, 35頁以降(1966);H. Warson, The Applications of Synthetic Resin Emulsions, Kapitel 5,246頁以降(1972);D. Diederich, Chemie in unserer Zeit 24, 135-142頁(1990);Emulsion Polymerisation, Interscience Publishers, New York (1965);ＤＥ−Ａ４００３４２２及びDispersionen synthetischer Hochpolymerer, F. Hoelscher, Springer-Verlag, Berlin(1969)）。
【００７０】
ラジカル重合開始水性乳化重合反応は、通例、エチレン系不飽和モノマーを、分散助剤の併用下に、水性媒体中で、モノマー小滴の形で分散的に分配し、かつラジカル重合開始剤を用いて重合させることによって行われる。
【００７１】
１種以上のモノマーＭ１として、殊にグリシジルアクリレート及び／又はグリシジルメタクリレート及びＣ２〜Ｃ１０ヒドロキシアルキル基、殊にＣ２〜Ｃ４ヒドロキシアルキル基及び有利にＣ２〜Ｃ３ヒドロキシアルキル基を有するヒドロキシアルキルアクリレート及びヒドロキシアルキルメタクリレート、例えば、２−ヒドロキシエチルアクリレート、２−ヒドロキシエチルメタクリレート、３−ヒドロキシプロピルアクリレート、３−ヒドロキシプロピルメタクリレート、４−ヒドロキシブチルアクリレート及び／又は４−ヒドロキシブチルメタクリレートがこれに該当する。１種以上、有利に１種又は２種の次のモノマーＭ１を使用することが特に有利である：２−ヒドロキシエチルアクリレート、２−ヒドロキシエチルメタクリレート、グリシジルアクリレート、グリシジルメタクリレート。
【００７２】
本発明により、場合により、モノマーＭ１の一部分又は全量を重合容器中に前もって装入することが可能である。しかし、モノマーＭ１の全量又は場合により残留する残量を重合反応の間に添加することも可能である。この際、モノマーＭ１の全量又は場合により残留する残量を、重合容器に、不連続的に１回以上に分けて、又は連続的に一定の流量で又は流量を変化させて添加することができる。モノマーＭ１の供給を、重合反応の間に、連続的に一定の流量で、殊に水性モノマーエマルジョンの成分として行うことが殊に有利である。
【００７３】
１種以上のモノマーＭ２として、簡単な方法で、１種以上のモノマーＭ１とラジカル共重合可能なエチレン系不飽和化合物、例えば、エチレン；ビニル芳香族モノマー、例えば、スチロール、α−メチルスチロール、о−クロル−スチロール又はビニルトルオール；ビニルハロゲニド、例えば、ビニルクロリド又はビニリデンクロリド；ビニルアルコール及び１〜１８個のＣ原子を有するモノカルボン酸からのエステル、例えば、ビニルアセテート、ビニルプロピオネート、ビニル−ｎ−ブチレート、ビニルラウレート及びビニルステアレート；有利に３〜６個のＣ原子を有するα，β−モノエチレン系不飽和モノカルボン酸及びジカルボン酸、例えば、殊にアクリル酸、メタクリル酸、マレイン酸、フマル酸及びイタコン酸と、一般に１〜１２、有利に１〜８及び殊に１〜４個のＣ原子を有するアルカノールからのエステル、例えば、特にアクリル酸メチルエステル、アクリル酸エチルエステル、アクリル酸−ｎ−ブチルエステル、アクリル酸イソブチルエステル、アクリル酸ペンチルエステル、アクリル酸ヘキシルエステル、アクリル酸ヘプチルエステル、アクリル酸オクチルエステル、アクリル酸ノニルエステル、アクリル酸デシルエステル及びアクリル酸−２−エチルヘキシルエステル、及びメタクリル酸メチルエステル、メタクリル酸エチルエステル、メタクリル酸−ｎ−ブチルエステル、メタクリル酸イソブチルエステル、メタクリル酸ペンチルエステル、メタクリル酸ヘキシルエステル、メタクリル酸ヘプチルエステル、メタクリル酸オクチルエステル、メタクリル酸ノニルエステル、メタクリル酸デシルエステル及びメタクリル酸−２−エチルヘキシルエステル、フマル酸ジメチルエステル及びマレイン酸ジメチルエステル又はフマル酸−ジ−ｎ−ブチルエステル及びマレイン酸−ジ−ｎ−ブチルエステル；α，β−モノエチレン系不飽和カルボン酸のニトリル、例えば、アクリルニトリル、メタクリルニトリル、フマル酸ジニトリル、マレイン酸ジニトリル及びＣ４〜８共役ジエン、例えば、１，３−ブタジエン（ブタジエン）及びイソプレンが該当する。前記のモノマーは、通例、主モノマーを形成し、これは、モノマーＡ２の全量に対して、≧５０質量％、有利に≧８０質量％及び殊に有利に≧９０質量％の割合を合一する。全般に、これらのモノマーは、水中で標準条件（２０℃、１atm（絶対））で中庸〜僅少な溶解性を示すだけである。
【００７４】
前記の条件下に高められた水溶性を有するモノマーＭ２は、少なくとも１個の酸残基及び／又はその相応する陰イオン又は少なくとも１個のアミノ基、アミド基、ウレイド基又はＮ−複素環基及び／又は窒素でプロトン化又はアルキル化されたそのアンモニウム誘導体を含有するモノマーである。例として、３〜６個のＣ原子を有するα，βモノエチレン系不飽和モノカルボン酸及びジカルボン酸及びそのアミド、例えば、アクリル酸、メタクリル酸、マレイン酸、フマル酸、イタコン酸、アクリルアミド及びメタクリルアミド；更にビニルスルホン酸、２−アクリルアミド−２−メチルプロパンスルホン酸、スチロールスルホン酸及びその水溶性塩及びＮ−ビニルピロリドン、２−ビニルピリジン、４−ビニルピリジン、２−ビニルイミダゾール、２−（Ｎ，Ｎ−ジメチルアミノ）エチルアクリレート、２−（Ｎ，Ｎ−ジメチルアミノ）エチルメタクリレート、２−（Ｎ，Ｎ−ジエチルアミノ）エチルアクリレート、２−（Ｎ，Ｎ−ジエチルアミノ）エチルメタクリレート、２−（Ｎ−ｔ−ブチルアミノ）エチルメタクリレート、Ｎ−（３−Ｎ’，Ｎ’−ジメチルアミノプロピル）メタクリルアミド、２−（１−イミダゾリン−２−オニル）エチルメタクリレート及びウレイドメタクリレートが挙げられる。通例では、前記の水溶性モノマーＭ２は、変性化モノマーとしてだけで、モノマーＭ２の全量に対して、≦１０質量％、有利に≦５質量％及び殊に有利に≦３質量％の量で含有される。
【００７５】
通例、ポリマーマトリックスの被膜の内部強度を高めるモノマーＭ２は、通常少なくとも１個のＮ−メチロール基又はカルボニル基又は少なくとも２個の非共役エチレン系不飽和二重結合を有する。その例は、２個のビニル基を有するモノマー、２個のビニリデン基を有するモノマー及び２個のアルケニル基を有するモノマーである。この際、２価のアルコールとα，β−モノエチレン系不飽和モノカルボン酸（その内で、アクリル酸及びメタクリル酸が有利である）とのジエステルが特に有利である。このような２個の非共役エチレン系不飽和二重結合を有するモノマーの例は、アルキレングリコールジアクリレート及びアルキレングリコールジメタクリレート、例えば、エチレングリコールジアクリレート、１，２−プロピレングリコールジアクリレート、１，３−プロピレングリコールジアクリレート、１，３−ブチレングリコールジアクリレート、１，４−ブチレングリコールジアクリレート及びエチレングリコールジメタクリレート、１，２−プロピレングリコールジメタクリレート、１，３−プロピレングリコールジメタクリレート、１，３−ブチレングリコールジメタクリレート、１，４−ブチレングリコールジメタクリレート及びジビニルベンゾール、ビニルメタクリレート、ビニルアクリレート、アリルメタクリレート、アリルアクリレート、ジアリルマレエート、ジアリルフマレート、メチレンビスアクリルアミド、シクロペンタジエニルアクリレート、トリアリルシアヌレート又はトリアリルイソシアヌレートである。これに関連して、例えば、ジアセトンアクリルアミド及びアセチルアセトキシエチルアクリレート又はアセチルアセトキシエチルメタクリレートのような化合物も重要である。前記の架橋結合モノマーＭ２は、各々モノマーＡ２の全量に対して、しばしば≦１０質量％の量で、有利に≦５質量％の量で及び特に有利に≦３質量％の量で使用される。しかし、しばしば、このような架橋結合モノマーＭ２は使用されない。
【００７６】
本発明により、場合により、モノマーＭ２の一部分又は全量を重合容器中に前もって装入することが可能である。しかし、モノマーＭ２の全量又は場合により残留する残量を重合反応の間に添加することも可能である。この際、モノマーＭ２の全量又は場合により残留する残量を、重合容器に、不連続的に１回以上に分けて、又は連続的に一定の流量で又は流量を変化させて添加することができる。モノマーＭ２の供給を、重合反応の間に、連続的に一定の流量で、殊に水性モノマーエマルジョンの成分として行うことが殊に有利である。
【００７７】
成分（ＩＩ）の水性分散液の製造のために、しばしば分散助剤が併用され、これは、モノマー小滴も、ラジカル重合開始重合によって得られるポリマー小滴も、水相中で分散的に分配保持しかつそうして生成する水性ポリマー組成物の安定性を保証する。そのような分散助剤として、ラジカル水性乳化重合の実施のために通例使用される保護コロイドも乳化剤もこれに該当する。
【００７８】
好適な保護コロイドは、例えば、ポリビニルアルコール、セルロース誘導体又はビニルピロリドン含有又はアクリル酸含有の共重合体、例えば、ここで成分Ｉ（ｉ）として定義されているものである。好適な更なる保護コロイドの詳細な記述は、Houben-Weyl, Methoden der organischen Chemie, Band XIV/1, Makromolekulare Stoffe, 411-420頁, Georg-Thieme-Verlag, Stuttgart, 1961に見出される。
【００７９】
当然、乳化剤及び／又は保護コロイドを含む混合物を使用することもできる。分散助剤として、排他的に、その相対分子量が保護コロイドと違って通例１０００以下である乳化剤がしばしば使用される。これは陰イオン性、陽イオン性であっても、又は非イオン性であってもよい。界面活性物質の混合物を使用する場合には、当然、個々の成分は互いに相容性であるべきであり、このことは、疑わしき場合には、僅かな予備試験で検査することができる。一般に、陰イオン性乳化剤は互いに、及び非イオン性乳化剤と相容性である。同様のことは、陽イオン乳化剤についても当てはまり、一方で、陰イオン性及び陽イオン性乳化剤は、大抵は互いに非相容性である。
【００８０】
慣用の乳化剤は、例えば、エトキシル化モノアルキルフェノール、ジアルキルフェノール及びトリアルキルフェノール（ＥＯ度：３〜５０、アルキル基：Ｃ４〜Ｃ１２）、エトキシル化脂肪アルコール（ＥＯ度：３〜５０、アルキル基：Ｃ８〜Ｃ３６）及びアルキルスルフェート（アルキル基：Ｃ８〜Ｃ１２）の、エトキシル化アルカノール（ＥＯ度：３〜３０、アルキル基：Ｃ１２〜Ｃ１８）及びエトキシル化アルキルフェノール（ＥＯ度：３〜５０、アルキル基：Ｃ４〜Ｃ１２）の硫酸半エステルの、アルキルスルホン酸（アルキル基：Ｃ１２〜Ｃ１８）の、及びアルキルアリールスルホン酸（アルキル基：Ｃ９〜Ｃ１８）のアルカリ金属塩及びアンモニウム塩である。好適な更なる乳化剤は、Houben-Weyl, Methoden der organischen Chemie, Band XIV/1, Makromolekulare Stoffe, 192-208頁, Georg-Thieme-Verlag, Stuttgart, 1961に見出される。
【００８１】
本発明による方法には、非イオン性及び／又は陰イオン性の乳化剤を使用することが有利である。
【００８２】
使用される分散助剤、殊に乳化剤の量は、各々モノマー混合物Ｍの全量に対して、通例０．１〜５質量％、有利に１〜３質量％である。保護コロイドが単独の分散助剤として使用される場合には、その使用量は明らかにより高い；分散助剤は、各々モノマー混合物Ｍの全量に対して、通例５〜４０質量％、有利に１０〜３０質量％が使用される。
【００８３】
本発明により、場合により、分散助剤の一部分又は全量を重合容器中に前もって装入することが可能である。しかし、分散助剤の全量又は場合により残留する残量を重合反応の間に添加することも可能である。この際、分散助剤の全量又は場合により残留する残量を、重合容器に、不連続的に１回以上に分けて、又は連続的に一定の流量で又は流量を変化させて添加することができる。分散助剤の供給を、重合反応の間に連続的に一定の流量で、殊に水性モノマーエマルジョンの成分として行うことが殊に有利である。
【００８４】
有利なポリマーＭは、ａ）少なくとも１個のエポキシド基及び／又は少なくとも１個のヒドロキシアルキル基を含有する少なくとも１種のエチレン系不飽和モノマー（１種以上のモノマーＭ１）０．０１〜５０質量％及びｂ）モノマーＭ１と異なっている少なくとも１種の他のエチレン系飽和モノマー（１種以上のモノマーＭ２）５０〜９９．９９質量％を含有する。
【００８５】
特に有利なこのようなポリマーＭは、Ｃ１〜８アルコール（有利にメタノール、ｎ−ブタノール、２−エチルヘキサノール）とのアクリル酸エステル及び／又はメタクリル酸エステル１０〜３０質量％、有利に１５〜２２質量％の、スチロール４０〜７０質量％、有利に５５〜６５質量％との、及び２−ヒドロキシエチルアクリレート及び／又は２−ヒドロキシエチルメタクリレート及び／又はグリシジルアクリレート及び／又はグリシジルメタクリレート５〜５０質量％、有利に２０〜３０質量％のラジカル重合開始溶液重合によって得られ、この際、成分の合計は１００質量％となる。
【００８６】
更なる有利なポリマーＭは、１種以上のモノマーＭ１を含有せず、かつＣ１〜８アルコール（有利にメタノール、ｎ−ブタノール、２−エチルヘキサノール）とのアクリル酸エステル及び／又はメタクリル酸エステル８０〜９９質量％、有利に８５〜９５質量％の、ウレイドメタクリレート０〜５質量％、有利に１〜３質量％との、及び３〜６個のＣ原子を有するα，β−モノエチレン系不飽和モノカルボン酸及びジカルボン酸（有利にアクリル酸、メタクリル酸）及び／又はこれらの酸のアミド０．５〜５質量％、有利に１〜４質量％のラジカル重合開始溶液重合によって得られ、この際、成分の合計は１００質量％となる。
【００８７】
更なる有利なポリマーＭは、例えば、ＥＰ１２４０２０５Ａ又はＤＥ１９９９１０４９５９２Ａに記載されている、１種以上のポリ（アクリル酸）をベースとする分散助剤の使用によって得られる。
【００８８】
このようなポリマーは、有利にコア／シェル構造（相の等方性分布、例えば鱗茎シェル状）又はヤヌス構造（相の異方性分布）を有する。
【００８９】
本発明により、当業者には、モノマーＭ１及びＭ２の種類及び量を照準的に変化させることによって、そのポリマーＭがガラス転移温度Ｔｇ又は融点を−６０〜２７０℃の範囲で有する水性ポリマー組成物を製造することが可能である。
【００９０】
ポリマーＭのガラス転移温度Ｔｇは、１０℃〜１２０℃の範囲及び有利に３０℃〜９０℃の範囲にあることが有利である。
【００９１】
ガラス転移温度Ｔｇとは、G. Kanig (Kolloid-Zeitschrift & Zeitschrift fuer Polymere, Bd. 190, 1頁, 式1) により、ガラス転移温度が分子量が増加するとともに傾向するガラス転移温度の極限値が解される。ガラス転移温度又は融点は、ＤＳＣ法によって測定される（Differential Scanning Calorimetry, 20K/min, midpoint-Messung, DIN 53765）。
【００９２】
大抵のモノマーのホモ重合体のＴｇ値は公知であり、例えば、Ullmann's Encylopedia of Industrial, Bd. 5, Vol. A21, 169頁, VCH Weinheim, 1992 に示されている；ホモ重合体のガラス転移温度についての他の出典は、例えば、J. Brandrup, E. H. Immergut, Polymer Handbook, 1st Ed., J. Wiley, New York 1966, 2nd Ed. J. Wiley, New York 1975, 及び3rd Ed. J. Wiley, New York 1989 である。
【００９３】
本発明による成分（Ｉ）及び（ＩＩＩ）は、各水性成分（Ｉ）又は（ＩＩ）に対して、通例、≧１０及び≦７０質量％、しばしば≧２０及び≦６５質量％及び頻繁に≧４０及び≦６０質量％のポリマー固体含量（ポリマーＡの全量又はポリマーＭの全量）を有する。
【００９４】
準弾性的光の散乱（ISO-Norm 13321）を介して調べられる、水性成分（ＩＩＩ）中のポリマーＭの数平均粒径（累積率ｚ−平均）は、通例１０〜２０００ｎｍ、しばしば２０〜１０００ｎｍ及び頻繁に５０〜７００ｎｍ又は８０〜４００ｎｍである。
【００９５】
結合剤（ｂ）の成分、有利に成分（Ｉ）及び（ＩＩＩ）は、既に前もって混合して使用することができるが、結合剤（ｂ）の成分を、通例、先ず混合させずに、通例、別々の段階で、リグノセルロース含有粒子と接触させることも可能である。
【００９６】
純粋な非希釈物質としての結合剤（ｂ）の成分（Ｉ）及び（ＩＩＩ）の全量は、リグノセルロース含有粒子、有利に木材粒子の乾燥質量に対して、０．５〜５０質量％、有利に０．７５〜１２質量％、特に有利に１〜６質量％の範囲にある。
【００９７】
純粋な非希釈物質としての結合剤（ｂ）の成分（Ｉ）の全量は、リグノセルロース含有粒子、有利に木材粒子の乾燥質量に対して、０．５〜３０質量％、有利に１〜１０質量％、特に有利に１．５〜６質量％の範囲にある。
【００９８】
純粋な非希釈物質としての結合剤（ｂ）の成分（ＩＩＩ）の全量は、リグノセルロース含有粒子、有利に木材粒子の乾燥質量に対して、０．５〜３０質量％、有利に０．７５〜１０質量％、特に有利に１〜６質量％の範囲にある。
【００９９】
純粋な非希釈物質としての結合剤（ｂ）の成分（Ｉ）：成分（ＩＩＩ）の質量比は、１０：１〜１：１０、有利に５：１〜１：５、特に有利に３：１〜１：３の範囲にある。
【０１００】
結合剤（ｂ）のｐＨ値は、０〜５の範囲、有利に２〜４の範囲にある。所望される結合剤ＢのｐＨ値は、通例、成分（Ｉ）及び（ＩＩＩ）及び場合により成分（ＩＶ）及び／又はホルムアルデヒド捕捉体の組み合わせによって生じる。
【０１０１】
しかし、作用場所での結合剤（ｂ）のｐＨ値は、通例、無機又は有機酸及び／又はその塩、例えば、鉱酸、例えば、硫酸、塩酸、燐含有酸、例えば、燐酸、亜硫酸又は次亜燐酸及びその塩、例えば、燐酸ナトリウム、亜燐酸ナトリウム、次亜燐酸ナトリウム；有機スルホン酸、例えば、メタンスルホン酸；カルボン酸、例えば、蟻酸又は酢酸又は蟻酸ナトリウム、酢酸ナトリウム、クエン酸ナトリウム又は無機又は有機塩基、例えば、水酸化ナトリウム（水性又はそのもので）、酸化カルシウム又は炭酸カルシウム（各々水性又はそのもので）又はアンモニアを、水性又は物質として添加することによって、０〜５の範囲、有利に２〜４の範囲で所望の値に調整され得る。
【０１０２】
一般に、前記のｐＨ値範囲を有する既製混合の結合剤ｂ）が使用され得る。例えば、前記した所望のｐＨ値は、結合剤（ｂ）の個々の成分及び前記の酸又は塩基を、別々にリグノセルロース含有基体に施すことによっても調整され得る。当業者は、結合剤（ｂ）の成分のｐＨ値及び添加される酸又は塩基の選択によって、所望のｐＨ値がリグノセルロース含有基体に生じるようにそれらを組み合わせることができる。
【０１０３】
成分（ＩＶ）としての添加剤の概念には、当業者に公知の全ての添加剤、例えば、蝋、パラフィンエマルジョン、防炎剤、湿潤剤、塩、しかし又、無機又は有機酸及び塩基、例えば、鉱酸、例えば、硫酸、硝酸、燐含有酸、例えば、燐酸、亜燐酸又は次亜燐酸；有機スルホン酸、例えば、メタンスルホン酸；カルボン酸、例えば、蟻酸又は酢酸又は無機又は有機塩基、例えば、水酸化ナトリウム（水性又はそのもので）、酸化カルシウム又は炭酸カルシウム（各々水性又はそのもので）又はアンモニアが水性又はそのものとして解される。これらの添加剤は、リグノセルロース含有粒子、例えば、絶対乾燥（atro）木材の乾燥質量に対して、０〜２０質量％、有利に０〜５質量％、殊に０〜２質量％の量で添加され得る。
【０１０４】
リグノセルロース含有粒子、有利に木材粒子、特に有利に木材チップ又は繊維は、通例、結合剤（ａ）又は（ｂ）と接触させることによって接着される。このような、いわゆる接着法は、慣用のアミノプラスト樹脂を用いる慣例の木質材料の製造のために公知であり、例えば、"Taschenbuch der Spanplatten Technik" H.-J. Deppe, K. Ernst, 4版, 2000, DRW-Verlag Wein-brenner GmbH & Co., Leinfelden-Echter-dingen, Kapitel 3.3 に記載されている。
【０１０５】
結合剤（ａ）又は（ｂ）は、リグノセルロース含有粒子、有利に木材粒子、特に有利に木材チップ又は繊維と様々な方法で、有利にリグノセルロース含有粒子への（ａ）又は（ｂ）の噴霧によって接触されることができる。接着の場合には、通例、結合剤（ａ）又は（ｂ）を前記のような量で使用する。結合剤（ｂ）に関しては、成分（ＩＩ）を、更なる成分（Ｉ）及び／又は（ＩＩＩ）及び／又は（ＩＶ）と前もって混合させずに、リグノセルロース含有粒子と接触させることが有利である。この際、成分（ＩＩ）を、時間的に他の前記の成分の前又はその後に、リグノセルロース含有粒子と接触させることができる。
【０１０６】
場合により、結合剤（ｂ）は、ホルムアルデヒド捕捉体を含有する。
【０１０７】
結合剤（ａ）が前記のようなホルムアルデヒド樹脂を含有する場合には、結合剤（ｂ）は、ホルムアルデヒド捕捉体を含有することが有利である。
【０１０８】
ホルムアルデヒド捕捉体とは、通例、ホルムアルデヒドと化学的に反応する遊離電子対を有する化学物質、要するに、ホルムアルデヒドを化学的に、通例実際に不可逆的に拘束する化学物質のことである。このような遊離電子対は、例えば、有機又は無機化合物の次の官能基にある：一級、二級及び三級アミノ基、ヒドロキシル基、スルフィット基、アミド、イミド。
【０１０９】
好適なホルムアルデヒド捕捉体は、例えば、次のものである：アンモニア、尿素、メラミン、有機性のＣ１〜Ｃ１０アミン、少なくとも１個のアミノ基を有するポリマー、例えば、ポリアミン、ポリイミン、ポリ尿素、ポリリジン、ポリビニルアミン、ポリエチレンイミン。特に有利なホルムアルデヒド捕捉体は尿素である。
【０１１０】
結合剤（ｂ）中のホルムアルデヒド捕捉体の量は、リグノセルロース含有粒子、例えば、絶対乾燥（atro）木材及び純粋な非希釈ホルムアルデヒド捕捉体の乾燥質量に対して、０．１〜１０質量％、有利に０．５〜７質量％の範囲にある。
【０１１１】
多層リグノセルロース含有成形体は、規則的又は不規則的立体形を有してよい。所望の形として、例えば、次のものがこれに該当する；全ての規則的な成形体、例えば、球状体、筒状体、直方体、ボード状体；全ての不規則な形、例えば、不規則な中空体、装飾体。
【０１１２】
有利な所望の形は、シート状であり、ボード状の形が特に有利である。
【０１１３】
更に有利な多層リグノセルロース含有成形体は、リグノセルロース含有粒子、有利に木材繊維、木材チップ、亜麻繊維、亜麻剥片を７０質量％より多く含有する。
【０１１４】
多層リグノセルロース含有成形体の平均密度は、通例３００ｋｇ／ｍ３〜９５０ｋｇ／ｍ３、有利に４５０ｋｇ／ｍ３〜８５０ｋｇ／ｍ３の範囲にある。
【０１１５】
本発明による多層リグノセルロース含有成形体は、リグノセルロース含有粒子及び結合剤（ａ）を含有する１層以上の中間層Ａ）及びリグノセルロース含有粒子及び結合剤（ｂ）を含有する１層又は２層の被覆層Ｂ）を有する。
【０１１６】
本発明の意における１層以上の中間層は、外層ではない全ての層である。
【０１１７】
本発明による多層リグノセルロース含有成形体の１層以上の外層は、ここで、１層以上の被覆層とも称される。
【０１１８】
有利な本発明による多層リグノセルロース含有成形体は、リグノセルロース含有粒子として、例えば、亜麻粒子及び／又は木材粒子、特に有利に木材チップ又は木材繊維を含有するシート状、有利にボード状の形であり、かつ３層を有する：中間層Ａ）及びその上側及び下側上に各々１層の被覆層Ｂ）。
【０１１９】
多層リグノセルロース含有成形体、例えば、前記の３層のリグノセルロース含有成形体の製造のために、次の結合剤を各層に使用することが有利である：
好適な１実施態様で、例えば、次に変法１及び２に記載されているように、結合剤（ｂ）は、低分子架橋結合剤（ｉｉ）を含有しないが、成分（ＩＩＩ）を含有する。
【０１２０】
変法１：
１層以上の中間層Ａ）については、結合剤（ａ）は、成分（ａ１）、有利にアミノプラスト樹脂、特に有利にＵＦ樹脂及び／又はＭＵＦ樹脂だけを含有する。
【０１２１】
１層の被覆層又は２層の被覆層については、結合剤（ｂ）が使用される；例えば、結合剤（ｂ）は、アクリル酸７０質量％及び無水マレイン酸３０質量％の水中でのラジカル重合開始溶液重合によって得られる、本発明によるポリマーＡの水溶液を含有する。成分（Ｉ）は、更なる架橋結合剤成分を含有しない。結合剤（ｂ）の成分（ＩＩＩ）は、スチロール６５質量％及びメチルメタクリレート５〜１５質量％、ｎ−ブチルアクリレート５〜１５質量％、ヒドロキシエチルアクリレート１０〜３０質量％及びグリシジルメタクリレート２〜２０質量％の水中でのラジカル重合開始乳化重合によって得られる、本発明によるポリマーＭの水性分散液であり、この際、モノマーの合成は１００質量％である。
【０１２２】
結合剤（ｂ）は、更に、成分（ＩＩ）を前に定義した量で、及び例えば、前に定義したホルムアルデヒド捕捉体を、例えば、そこで定義した量で含有する。
【０１２３】
変法２：
１層以上の中間層Ａ）については、結合剤（ａ）は、成分（ａ１）、有利にアミノプラスト、特に有利にＵＦ樹脂及び／又はＭＵＦ樹脂及び成分（ａ２）、有利にＰＭＤＩを、組合せ（ａ１）及び（ａ２）について前に定義した量で含有する。
【０１２４】
１層の被覆層Ｂ）又は２層の被覆層Ｂ）については、結合剤（ｂ）を使用する；例えば、結合剤（ｂ）は、アクリル酸７０質量％及び無水マレイン酸３０質量％の水中でのラジカル重合開始溶液重合によって得られる、本発明によるポリマーＡの水溶液を含有する。成分（Ｉ）は、更なる架橋結合剤成分を含有しない。結合剤（ｂ）の成分（ＩＩＩ）は、スチロール５０〜６５質量％及びメチルメタクリレート５〜１５質量％、ｎ−ブチルアクリレート５〜１５質量％、ヒドロキシエチルアクリレート１０〜３０質量％及びグリシジルメタクリレート２〜２０質量％の水中でのラジカル重合開始乳化重合によって得られる、本発明によるポリマーＭの水性分散液であり、この際、モノマーの合成は１００質量％である。
【０１２５】
結合剤（ｂ）は、更に、成分（ＩＩ）を前に定義した量で、及び例えば、前に定義したホルムアルデヒド捕捉体を、例えば、そこで定義した量で含有する。
【０１２６】
好適なもう１つの実施態様で、例えば、次に変法３〜５に記載されているように、結合剤（ｂ）は低分子架橋結合剤（ｉｉ）を含有するが、成分（ＩＩＩ）を含有しない。
【０１２７】
変法３：
１層以上の中間層Ａ）については、結合剤（ａ）は、成分（ａ１）、有利にアミノプラスト樹脂、特に有利にＵＦ樹脂及び／又はＭＵＦ樹脂だけを含有する。
【０１２８】
１層の被覆層Ｂ）又は２層の被覆層Ｂ）については、結合剤（ｂ）を使用する；例えば、結合剤（ｂ）は、アクリル酸７０質量％及び無水マレイン酸３０質量％の水中でのラジカル重合開始溶液重合によって得られる、本発明によるポリマーＡの水溶液を含有する。成分（Ｉ）は、付加的に、架橋結合剤１分子当たり、有利に２個よりも多い官能基を有する架橋結合剤成分（ｉｉ）、特に有利にトリエタノールアミンを含有する。
【０１２９】
結合剤（ｂ）は、更に、成分（ＩＩ）を前に定義した量で、及び例えば、前に定義したホルムアルデヒド捕捉体を、例えば、そこで定義した量で含有する。
【０１３０】
変法４：
１層以上の中間層Ａ）については、結合剤（ａ）は、成分（ａ２）、有利にＰＭＤＩだけを含有する。
【０１３１】
１層の被覆層Ｂ）又は２層の被覆層Ｂ）については、結合剤（ｂ）を使用する；例えば、結合剤（ｂ）は、アクリル酸７０質量％及び無水マレイン酸３０質量％の水中でのラジカル重合開始溶液重合によって得られる、本発明によるポリマーＡの水溶液を含有する。成分（Ｉ）は、付加的に、架橋結合剤１分子当たり、有利に２個よりも多い官能基を有する架橋結合剤成分（ｉｉ）、特に有利にトリエタノールアミンを含有する。
【０１３２】
結合剤（ｂ）は、更に、成分（ＩＩ）を前に定義した量で含有するが、ホルムアルデヒド捕捉体を含有しない。
【０１３３】
変法５：
１層以上の中間層Ａ）については、結合剤（ａ）は、成分（ａ１）及び成分（ａ２）、有利にＰＭＤＩを含有する。
【０１３４】
１層の被覆層Ｂ）又は２層の被覆層Ｂ）については、結合剤（ｂ）を使用するが、成分（ＩＩＩ）を含有しない；例えば、結合剤（ｂ）は、アクリル酸７０質量％及び無水マレイン酸３０質量％の水中でのラジカル重合開始溶液重合によって得られる、本発明によるポリマーＡの水溶液を含有する。成分（Ｉ）は、付加的に、架橋結合剤１分子当たり、有利に２個よりも多い官能基を有する架橋結合剤成分（ｉｉ）、特に有利にトリエタノールアミンを含有する。
【０１３５】
結合剤（ｂ）は、更に、成分（ＩＩ）を前に定義した量で、かつ例えば、前に定義したホルムアルデヒド捕捉体を、例えば、そこで定義した量で含有する。
【０１３６】
好適なもう１つの実施態様で、例えば、次の変法６に記載されているように、結合剤（ｂ）は低分子架橋結合剤（ｉｉ）も成分（ＩＩＩ）も含有する。
【０１３７】
変法６：
１層以上の中間層Ａ）については、結合剤（ａ）は、成分（ａ１）、有利にアミノプラスト、特に有利にＵＦ樹脂及び／又はＭＵＦ樹脂及び／又は成分（ａ２）、有利にＰＭＤＩを、組合せ（ａ１）及び（ａ２）について前に定義した量で含有する。
【０１３８】
１層の被覆層Ｂ）又は２層の被覆層Ｂ）については、結合剤（ｂ）を使用する；例えば、結合剤（ｂ）は、アクリル酸７０質量％及び無水マレイン酸３０質量％の水中でのラジカル重合開始溶液重合によって得られる、本発明によるポリマーＡの水溶液を含有する。成分（Ｉ）は、付加的に、架橋結合剤１分子当たり、有利に２個よりも多い官能基を有する架橋結合剤成分（ｉｉ）、特に有利にトリエタノールアミンを含有する。  結合剤（ｂ）の成分（ＩＩＩ）は、スチロール５０〜６５質量％及びメチルメタクリレート５〜１５質量％、ｎ−ブチルアクリレート５〜１５質量％、ヒドロキシエチルアクリレート１０〜３０質量％及びグリシジルメタクリレート２〜２０質量％の水中でのラジカル重合開始乳化重合によって得られる、本発明によるポリマーＭの水性分散液であり、この際、モノマーの合成は１００質量％である。
【０１３９】
結合剤（ｂ）は、更に、成分（ＩＩ）を前に定義した量で、かつ例えば、前に定義したホルムアルデヒド捕捉体を、例えば、そこで定義した量で含有する。
【０１４０】
本発明による多層リグノセルロース含有成形体、有利にボード状の成形体の厚さは、適用範囲で変化し、通例０．５〜３００ｍｍの範囲にある；４〜１００ｍｍ、殊に６〜４０ｍｍの範囲の厚さを有する比較的に薄いボード状の成形体が有利である。
【０１４１】
本発明による多層リグノセルロース含有成形体、有利にボード状の成形体の厚比率は可変である。被覆層とも称される外層Ａ）は、通例、それ自体で又は合計して、１層以上の中間層Ｂ）の１層以上の層よりも薄い。
【０１４２】
個々の被覆層の質量は、本発明による多層リグノセルロース含有成形体の全量の、通例５〜３０質量％、有利に１０〜２５質量％の範囲である。
【０１４３】
有利な本発明による多層リグノセルロース含有成形体、有利にボード状の成形体において、１層以上の中間層Ｂ）の厚さは、本発明による多層リグノセルロース含有成形体、有利にボード状の成形体の全厚に対して、２０％〜９９％、有利に５０％〜９９％、特に有利に６０〜９９％の範囲である。
【０１４４】
本発明による多層リグノセルロース含有成形体、有利にその中のリグノセルロース含有粒子が木材粒子及び／又は亜麻粒子、特に有利に木材チップ又は木材繊維、亜麻チップ又は亜麻剥片であるその製造は、例えば、"Taschenbuch der Spanplatten Technik" H.-J. Deppe, K. Ernst, 4版, 2000, DRW-Verlag Wein-brenner GmbH & Co., Leinfelden-Echterdingen, Kapitel 3.3 に記載されている通例の方法で行われる。
【０１４５】
１層以上の中間層Ａ）及び１層以上の被覆層Ｂ）のために、通例、先ず、リグノセルロース含有粒子、例えば、木材、亜麻、有利に、例えば、繊維、チップ、ベニヤ又はストランドの形の木材を、前記のように、各結合剤（ａ）（１層以上の中間層Ａ）のために）又は（ｂ）（１層以上の被覆層Ｂ）のために）と接触させる（接着とも称される）。
【０１４６】
その後に、そうして接着させたリグノセルロース含有粒子、例えば、木材、亜麻、有利に、例えば繊維、チップ、ベニヤ又はストランドの形の木材を、製造すべき多層リグノセルロース含有成形体の所望の順序に従って重ねあわせて積層させ、かつ常法により、多層リグノセルロース含有成形体、有利にその中のリグノセルロース含有粒子が、繊維、チップ、ベニヤ又はストランドの形である木材である成形体に、高められた温度で加圧する。
【０１４７】
このために、通例そうして接着させたリグノセルロース含有粒子、例えば、木材、亜麻（有利に木材、特に有利にチップ又は繊維の形の木材）を、支持体上へ撒くことによって、繊維マット／チップマットを生成させ、これを通例８０℃〜２５０℃の温度及び５〜５０バールの圧力で、本発明による多層リグノセルロース含有成形体に加圧する（例えば次を参照："Taschenbuch der Spanplatten Technik" H.-J. Deppe, K. Ernst, 4版, 2000, DRW-Verlag Wein-brenner GmbH & Co., Leinfelden-Echterdingen, 232-254頁. "MDF-Mitteldichte Faserplatten" H.-J. Deppe, K. Ernst, 1996, DRW-Verlag Wein-brenner GmbH & Co., Leinfelden-Echterdingen, 93-104頁 ）。
【０１４８】
ボード製造に必要な圧縮時間は、通例、"ボード厚１ｍｍ当たりの秒間"又はｓ／ｍｍで挙げられる（しばしば、圧縮時間ファクターとしても表示される）。本発明による多層リグノセルロース含有成形体については、通例、例えば、急速ホルムアルデヒド樹脂について公知である圧縮時間ファクターが必要とされる：Siempelkamp実験室圧縮機（寸法５２０ｍｍ×５２０ｍｍ）上で、本発明による成形体については、通例、８〜１０ｓ／ｍｍの圧縮時間ファクターが必要であり、アミノプラスト含有結合剤を用いるだけで製造されるボードについても同様である；ホルムアルデヒドを用いずに製造された成形体、例えば、BASF SEのAcrodur（登録商標）Produktpaletteの製品は、２５ｓ／ｍｍよりも多い圧縮時間ファクターが必要である。
【０１４９】
特に有利な本発明による多層リグノセルロース含有成形体として、木材細片から製造される全て、例えば、ベニヤ板又は合板又は木材チップから製造される多層リグノセルロース含有成形体、例えば、パーティクルボード又はＯＳＢボード、及び多層木材繊維材料、例えば、ＬＤＦボード、ＭＤＦボード及びＨＤＦボードがこれに該当する。
【０１５０】
本発明による方法により、ホルムアルデヒドを含まない結合剤を含有する木質材料が有利に製造される。多層ＯＳＢボード、木材繊維ボード及びパーティクルボードが有利である。
【０１５１】
更に、本発明は、家具、包装材料の製造に、建築で、乾式壁構築で又は内装で、例えば、ラミネート、絶縁材、壁部材又は天井材として、又は自動車においても、本発明による多層リグノセルロース含有成形体、有利に本発明による多層木材含有成形体の使用に関する。
【０１５２】
本発明による多層リグノセルロース含有成形体は、ホルムアルデヒドの強く軽減された放出を示し又は実際にホルムアルデヒドの放出を示さず、かつ極めて短い圧縮時間で製造され得る。
【０１５３】
更に、本発明による多層リグノセルロース含有成形体は、被覆層の良好な引剥強度、良好な横引張強度及び良好な耐湿性を示す。
【０１５４】
例
概論
％atroでの量表示は、乾燥木材の正味質量に対する質量百分率である。この際、Atroは、"絶対乾燥木材"の略語であり、文献では乾燥窯乾燥状態としても表示される；英語では、略語O.D.（＝oven dry）が使用される。
【０１５５】
測定法及び測定結果
ホルムアルデヒド放出の測定は、次の木質材料試験法により行われた（Bundesgesetzblatt 10/91, 488/489頁も参照）：
穿孔器値：DIN EN 120, ISO 12460-5；
ガス分析：DIN EN 717-2；
試験室法（オプション 2：１ｍ３室）：DIN EN 717-1；
デシケーター法：JIS A 1460。
【０１５６】
木質材料の機械特性の評価のために、次のパラメーターを測定した：
EN 311による引剥強度；
EN 319による横引張強度；
EN 317による耐水性又は"膨潤値"
及び後記の方法での"吸水性"。
【０１５７】
吸水性の測定は、DIN EN 317により行われ、この際、試験体の厚さの代わりに、その質量を、２４時間の水浸漬の前及びその後に秤量することによって測定する点が違った。初期質量の百分率での各試験体の吸水ＷＡは、次の式により計算されるべきである：ＷＡ＝１００×（ｍ２−ｍ１）／ｍ１。
この際、
ｍ１は、水浸漬前の試験体の質量（グラム）であり（０．０１ｇまで測定）、
ｍ２は、水浸漬後の試験体の質量（ｇ）である（０．０１ｇまで測定）。
吸水は小数第一位まで示される。
【０１５８】
木材湿度の測定は、DIN 52183により行われた。
【０１５９】
多層リグノセルロース含有成形体の製造、殊に、３層の実験室チップボードの製造
添加剤を加えた一定量の松材製のチップ（２０℃及び空気湿度６５％で調節）を、記載した量の結合剤又は結合剤成分と、レーディゲ（Loedige）ミキサー中で接着させた。結合剤としてイソシアネートを使用した場合の接着は２段階で行われ、そうでなければ、他の記載のない限り１段階で行われた。接着されたチップによってチップ湿度を測定した。被覆層及び中間層用のチップは、互いに別々に処理された。
【０１６０】
引き続いて、チップを手動で撒いてマットにした：先ず１層の被覆層、次いで中間層及び最後に第二被覆層を、被覆層チップ１部、次いで中間層チップ４部及び再び被覆層チップ１部の量比で。マットをホットプレス中２１０℃で、かつ例中に挙げた圧縮圧プロフィールで圧縮した。
【０１６１】
実験で製造した３層のリグノセルロース含有成形体を、前記の方法により、その特性について測定した。
【０１６２】
次の例で、本発明による結合剤を、しかも次のように使用した：
ポリマー混合物Ａミックス
アクリル酸７０質量％及び無水マレイン酸３０質量％の水中でのラジカル重合開始溶液重合によって得られる、商慣習のポリマーＢ５２の水溶液。質量平均分子量は、８００００ｇ／モルであった。このポリマー１００部に、ポリマー溶液の固体含量に対して、架橋結合剤成分として、トリエタノールアミン３０同等部を添加した。混合物の固体含量は５０質量％であった。
より良好な追跡可能性のために、例の表中に、ポリマー混合物Ｂの個々の単一成分を挙げる。
【０１６３】
中間層結合剤
使用される中間層結合剤は、BASF SE製の製品群KAURIT（登録商標）(KL=Kaurit（登録商標）-Leim)の接着剤であった。
【０１６４】
例１
被覆層中のＰＭＤＩは、ホルムアルデヒド放出の軽減と共に、チップボードにおける機械特性を改善する（レベルＦ＊＊＊＊）。
【０１６５】
寸法５６．５ｃｍ＊４４．０ｃｍ＊１６．０ｍｍの多数の実験室チップボードを、異なった結合剤組成物を用いて製造した。ボードの目標とする総密度（Rohdichte）は６８０ｋｇ／ｍ３であった。
【０１６６】
圧縮圧プロフィール：４バールで６５秒間、２バールで６５秒間、１バールで９０秒間。
【０１６７】
表１Ａに、様々なボードの結合剤バッチを挙げる。明示された量単位のない量表示は質量部である。"ＭＳ"の欄は、中間層の結合剤を表示し、"ＤＳ"の欄は被覆層のそれを表示する。
【０１６８】
表１Ａ：製造パラメーター
【表１】
0005940068.tif 000002
【０１６９】
結果（表１Ｂ中）
バッチ１及び２は、例えば、ＷＯ／２０１０／０３１７１８に記載されている公知技術水準に相応する慣用の比較ボードである。中間層中に使用される接着剤は、BASF製品KL337であった。
バッチ３は、被覆層がＰＭＤＩを含有する本発明によるチップボードである。本発明によるチップボード３は、１及び２に比べて明らかに、２４時間（ｈ）膨潤及び吸水性の軽減及び横引張強度及び引剥強度の上昇を有する。
【０１７０】
表１Ｂ：結果
【表２】
0005940068.tif 000003
【０１７１】
例２
被覆層中のＰＭＤＩは、ホルムアルデヒド放出の軽減と共に、チップボードでの機械特性を改善する（レベルＣＡＲＢ−２）。
【０１７２】
寸法５６．５ｃｍ＊４４．０ｃｍ＊１６．０ｍｍの多数の実験室チップボードを、異なった結合剤組成物を用いて製造した。ボードの目標とする総密度は６８０ｋｇ／ｍ３であった。
【０１７３】
圧縮圧プロフィール：４バールで６５秒間、２バールで６５秒間、１バールで９０秒間。
【０１７４】
表２Ａに、様々なボードの結合剤バッチを挙げる。明示された量単位のない量表示は質量部である。"ＭＳ"の欄は中間層の結合剤を表示し、"ＤＳ"の欄は被覆層のそれを表示する。
【０１７５】
表２Ａ：製造パラメーター
【表３】
0005940068.tif 000004
【０１７６】
結果（表２Ｂ中）
バッチ１及び２は、例えば、ＷＯ／２０１０／０３１７１８に記載されている公知技術水準に相応する慣用の比較ボードである。中間層中に使用される接着剤は、BASF製品KL340であった。
バッチ３は、被覆層がＰＭＤＩを含有する本発明によるチップボードである。本発明によるチップボード３は、１及び２に比べて明らかに、２４時間（ｈ）膨潤及び吸水性の軽減及び横引張強度及び引剥強度の上昇を有する。
【０１７７】
表２Ｂ：結果
【表４】
0005940068.tif 000005
【０１７８】
例３
被覆層中のＰＭＤＩは、ホルムアルデヒド放出の軽減と共に、チップボードでの機械特性を改善する（レベルＣＡＲＢ−２）。
【０１７９】
寸法５６．５ｃｍ＊４４．０ｃｍ＊１６．０ｍｍの多数の実験室チップボードを、異なった結合剤組成物を用いて製造した。ボードの目標とする総密度は６８０ｋｇ／ｍ３であった。
【０１８０】
圧縮圧プロフィール：４バールで６５秒間、２バールで６５秒間、１バールで９０秒間。
【０１８１】
表３Ａに、様々なボードの結合剤バッチを挙げる。明示された量単位のない量表示は質量部である。"ＭＳ"の欄は中間層の結合剤を表示し、"ＤＳ"の欄は被覆層のそれを表示する。
【０１８２】
表３Ａ：製造パラメーター
【表５】
0005940068.tif 000006
【０１８３】
結果（表３Ｂ中）
バッチ１は、例えば、ＷＯ／２０１０／０３１７１８に記載されている公知技術水準に相応する慣用の比較ボードである。
バッチ２及び３は、被覆層が様々な量のＰＭＤＩを含有する本発明によるチップボードである。
本発明によるチップボード２及び３は、１に比べて明らかに、２４時間（ｈ）膨潤及び吸水性の軽減及び横引張強度及び引剥強度の上昇を有する。
【０１８４】
表３Ｂ：結果
【表６】
0005940068.tif 000007
【０１８５】
例４
目標：被覆層中の成分（ＩＶ）として酸の添加による改善された機械特性
寸法５６．５ｃｍ＊４４．０ｃｍ＊１６．０ｍｍの多数の実験室チップボードを、異なった結合剤組成物を用いて製造した。ボードの目標とする総密度は６７０ｋｇ／ｍ３であった。
【０１８６】
圧縮圧プロフィール：４バールで６５秒間、２バールで６５秒間、１バールで９０秒間。
【０１８７】
表４Ａに、様々なボードの結合剤バッチを挙げる。明示された量単位のない量表示は質量部である。"ＭＳ"の欄は中間層の結合剤を表示し、"ＤＳ"の欄は被覆層のそれを表示する。
【０１８８】
被覆層対中間層の量比は、例えば、ＤＳ：ＭＳ：ＤＳ＝１：４：１である。層は手動で撒かれ、次いで、ホットプレス中２１０℃及び次の圧縮圧プロフィールで圧縮された；４バールで５０秒間、２バールで５０秒間、１バールで４０秒間。
【０１８９】
表４Ａ：製造パラメーター
【表７】
0005940068.tif 000008
【０１９０】
結果（表４Ｂ中）
バッチ４は、例１からのボード２及び３に同等に本発明による比較ボードを構成する。バッチ１〜３において、被覆層中に付加的にメタンスルホン酸を添加混合させる。
【０１９１】
特にバッチ２及び３において、高められた横引張強度、軽減された膨潤値及びやや軽減されたホルムアルデヒド放出が見られる。全３例（１〜３）において、酸添加のないボード（４）に比べて、引剥強度が改善されている。
【０１９２】
表４Ｂ：結果
【表８】
0005940068.tif 000009
【０１９３】
例５
改善された被覆可能性
寸法５６．５ｃｍ＊４４．０ｃｍ＊１６．０ｍｍの多数の実験室チップボードを、異なった結合剤組成物を用いて製造した。ボードの目標とする総密度は６７０ｋｇ／ｍ３であった。
【０１９４】
圧縮圧プロフィール：４バールで６５秒間、２バールで６５秒間、１バールで９０秒間。
【０１９５】
表５Ａに、様々なボードの結合剤バッチを挙げる。明示された量単位のない量表示は質量部である。"ＭＳ"の欄は中間層の結合剤を表示し、"ＤＳ"の欄は被覆層のそれを表示する。
【０１９６】
表５Ａ：製造パラメーター
【表９】
0005940068.tif 000010
【０１９７】
そうして製造されたチップボードを装飾紙で被覆し、被覆の品質を試験した。結果を表５Ｂに挙げる。
【０１９８】
表５Ｂ：結果
【表１０】
0005940068.tif 000011
【０１９９】
左欄（表示１−Ａ、２−Ａ及び３−Ａ）：メラミン−短周期−被覆
ボードを、Firma DKB Dekor Kunststoffe GmbH(Erndtebrueck-Schameder)の既に予備含浸させた紙で被覆した。この際、層の配列は次のようであった：裏地→チップボード→装飾シート→上張り。
圧縮条件：１８０℃／２．５Ｎ／ｍｍ２／４０秒間
【０２００】
右欄（表示１−Ｂ、２−Ｂ及び３−Ｂ）：家具シートで積層（ホワイトグルーで接着）
総質量２００ｇ／ｍ２の未含浸装飾紙（明花崗岩装飾）上に、Kaurit（登録商標）-Traenksystemをベースとする液体バッチ（後記参照）を、ドクターナイフ"0/0"で塗布した（樹脂塗布４８％）。そうして含浸させた紙を１２０℃で１７５秒間乾燥させ、そうして製造した家具シートの残留湿度は６．７％と測定された。試験すべきチップボードの両側上に同一の家具シートを被覆させた。
圧縮条件：９５℃／０．５Ｎ／ｍｍ２／４分間。
【０２０１】
液体バッチ
KTS820(=Kaurit（登録商標）-Traenksystem 820)１００質量部
水６０質量部
パラ−トルオールスルホン酸の６０％の溶液２質量部
それから得られる液体は、約２００秒間の１００℃ゲル化時間を有する。
【０２０２】
家具シートの樹脂塗布及び残留湿度を、示差秤量（未含浸紙／前記の乾燥後の含浸紙／１８０℃／２分間での付加的な乾燥後の含浸紙）によって測定した。
【０２０３】
試験
鋸引については、被覆ボード中に約５ｃｍの深さに丸鋸で各々３回挽く。掘削試験については、ボードを６ｍｍドリルで上から下へ各々３回穿孔する。フライス試験では、６ｍｍ皿頭で、先に完成した穿孔の上側を削る。
【０２０４】
クロスカット試験については、カーペットナイフを用いて、被覆を貫通して木材にまで、正方格子の形で（４×４、間隔約１ｃｍ）切片を作る。引き続いて、接着テープ（Tesa/Scotch）を格子上に貼り、手で押し付け、かつ突然剥ぎ取る。試験の厳密化のために、引き続いて、切片の交差点を、付加的にナイフで機械的に処理することができる。
【０２０５】
試験系列Ａは、例えば、ＷＯ／２０１０／０３１７１８に記載されているチップボードに相応する。試験系列Ｂは、結合剤（ｂ）中にＰＭＤＩを有する本発明によるチップボードに相応する。試験系列Ｃは、完全にアミノプラスト樹脂と結合しているチップボードに相応する。
【０２０６】
家具シートを接着した試験体（表示１−Ｂ、２−Ｂ及び３−Ｂ）の間では、品質的な差は認められないが、短周期被覆試験体（表示１−Ａ、２−Ａ及び３−Ａ）では、部分的に明らかな差が出現する：ホルムアルデヒドを含まずに結合された被覆層においてＰＭＤＩのない試験体１−Ａに比べて、本発明による試験体２−Ａの改善された品質が認められる；この品質は、慣用のアミノプラスト結合木質材料のそれと同等である（３−Ａ参照）。
【０２０７】
例６
ホルムアルデヒド捕捉体の投与によるホルムアルデヒド放出の調整可能性
機械特性及びＦＡ値の結果表
寸法５１．０ｃｍ＊５１．０ｃｍ＊１６．０ｍｍの多数の実験室チップボードを、異なった結合剤組成物を用いて製造した。ボードの目標とする総密度は６５０ｋｇ／ｍ３であった。ボードを圧縮時間ファクター１４秒間／ｍｍで製造した。
【０２０８】
表６Ａに異なったボードの結合剤バッチを挙げる。"ＭＳ"の欄は中間層の結合剤を表示し、"ＤＳ"の欄は被覆層のそれを表示する。
【０２０９】
被覆層対中間層の質量比は、例えば、ＤＳ：ＭＳ：ＤＳ＝１：４：１である。層は手動で撒かれ、その後にホットプレス中２１０℃及び次の圧縮圧プロフィールで圧縮された：４バールで５０秒間、２バールで５０秒間、１バールで４０秒間。
【０２１０】
表６Ａ：製造パラメーター
【表１１】
0005940068.tif 000012
【０２１１】
結果（表６Ｂ中）
バッチ１は、例１からのボード２及び３と同等に本発明による比較ボードを構成する。バッチ２〜５において、被覆層中に付加的にホルムアルデヒド捕捉体として尿素の量を、バッチ１に比べて増加させる。
【０２１２】
全ボードの機械的特性が比較可能である。ホルムアルデヒド放出だけが、被覆層中の尿素の量が増加すると共に減少する。バッチ４でのホルムアルデヒド放出は、バッチ１の放出に比較して殆ど５０％ほど減少している（Ｆ＊＊＊＊）。
【０２１３】
表６Ｂ：結果
【表１２】
0005940068.tif 000013
【０２１４】
例７
結合剤（ｂ）中の混合比：成分Ｉvs.ＩＩ
寸法５１．０ｃｍ＊５１．０ｃｍ＊１６．０ｍｍの多数の実験室チップボードを、異なった結合剤組成物を用いて製造した。ボードの目標とする総密度は６５０ｋｇ／ｍ３であった。ボードを圧縮時間ファクター１４秒間／ｍｍで製造した。
【０２１５】
表７Ａに、様々なボードの結合剤バッチを挙げる。"ＭＳ"の欄は中間層の結合剤を表示し、"ＤＳ"の欄は被覆層のそれを表示する。
【０２１６】
被覆層対中間層の量比は、例えば、ＤＳ：ＭＳ：ＤＳ＝１：４：１である。層は手動で撒かれ、次いで、ホットプレス中２１０℃及び次の圧縮圧プロフィールで圧縮された：４バールで５０秒間、２バールで５０秒間、１バールで４０秒間。
【０２１７】
表７Ａ：製造パラメーター
【表１３】
0005940068.tif 000014
【０２１８】
結果（表７Ｂ中）
バッチ１は、例１からのボード２及び３と同等に本発明による比較ボードを構成する。バッチ２〜４において、被覆層中で、結合剤中のイソシアネートの量が高められ、かつ同時にポリマーＢ５２の量が減少される。
【０２１９】
全ボードの機械的特性が比較可能である。耐水性だけが、被覆層中でイソシアネートの量が増加すると共に増加する：膨潤値は、バッチ１からバッチ４まで減少する。
【０２２０】
表７Ｂ：結果
【表１４】
0005940068.tif 000015
【０２２１】
表中で使用された物質の略称は次の意味を有する：
KL 337又はKL 340又はKL 347：各々BASF SEのKaurit（登録商標）-Leim、各々ＵＦ樹脂の水溶液又は水性分散液；乾燥樹脂含量６５〜７０質量％。
KL 465：BASF SEのKaurit（登録商標）-Leim、ＵＦｍ樹脂の水溶液又は水性分散液；乾燥樹脂含量６５〜７０質量％。
Hydrowax（登録商標） 560又はHydrowax（登録商標） Q：各々パラフィンをベースとするFirma Sasolの疎水化剤、各々水性エマルジョン；固体含量６０％又は５０％。
Lupranat（登録商標） M20 FB：BASF Polyuretanes GmbHのＰＭＤＩ。